(57)【要約】【課題】  本発明は、ポリオレフィン基材上で、良好な導電性に加えて、優れた付着性、耐水性を有する白色導電性プライマー塗料組成物を提供する。【解決手段】  塩素化ポリオレフィン樹脂を含有する樹脂（Ａ）、カップリング剤で処理された白色導電性フィラーであって、カップリング剤の表面被覆率が１０〜９０％であるフィラー（Ｂ）、溶剤（Ｃ）からなり、樹脂（Ａ）の固形分１００質量部に対し、（Ｂ）が１０〜１５０質量部である白色導電性プライマー塗料組成物。【選択図】  なし【特許請求の範囲】
【請求項１】
塩素化ポリオレフィン樹脂を含有する樹脂（Ａ）、カップリング剤で処理された白色導電性フィラーであって、カップリング剤の表面被覆率が１０〜９０％であるフィラー（Ｂ）、溶剤（Ｃ）からなり、樹脂（Ａ）の固形分１００質量部に対し、（Ｂ）が１０〜１５０質量部である白色導電性プライマー塗料組成物。
【請求項２】
カップリング剤で処理された白色導電性フィラーが、シランカップリング剤、チタンカップリング剤、アルミニウムカップリング剤及びジルコアルミカップリング剤から選ばれた少なくとも１種のカップリング剤で処理された、酸化スズ及び／又はアンチモンで被覆された酸化チタン又は繊維状チタン酸カリウムのいずれかである請求項１記載の白色導電性プライマー塗料組成物。
【請求項３】
塩素化ポリオレフィンの塩素含有率が、５〜５０質量％であり、重量平均分子量が１０，０００〜１００，０００である請求項１記載の白色導電性プライマー塗料組成物。
【請求項４】
ポリオレフィン基材上に、請求項１〜３のいずれかに記載の白色導電性プライマー塗料組成物を用いて塗装することを特徴とする塗装方法。
【請求項５】
ポリオレフィン基材上に、請求項４記載の塗装方法で塗装された物品。
【発明の詳細な説明】
【技術分野】
【０００１】
本発明は、ポリオレフィン基材上に塗装する、導電性に優れ、耐水性にも優れた白色導電性プライマー塗料組成物に関する。
さらに、本発明は、該白色導電性プライマー塗料組成物を用いた塗装方法、並びに、該方法により塗装された物品に関する。
【背景技術】
【０００２】
ポリオレフィン基材に、上塗り塗料を静電塗装する方法として、導電性カーボンブラックに代表される導電性を有する顔料を配合した導電性プライマーが広く用いられている。近年、意匠性や色調が重視されるに伴い、特に、淡彩色メタリック塗料には、導電性カーボンに代わる白色導電性フィラーが用いられている。白色度を大きく低下させない導電性フィラーとして、ウィスカー表面に例えば酸化錫等の導電性金属酸化物を被覆したもの、フレーク状のマイカ表面に酸化錫やニッケルを被覆したもの（例えば、特許文献１）や酸化錫、アンチモンドープ酸化錫（ＡＴＯ）、錫ドープ酸化インジウム（ＩＴＯ）で基材を被覆したもの（例えば、特許文献２）などが知られている。しかしながら、導電性の良好な針状、繊維状のこれらの白色導電性フィラーを用いた塗料組成物では、耐水性の良好な塗膜を得ることは困難であり、耐水性の良好な非導電性顔料との併用や塗料配合中の樹脂に制約があるなどの問題があった。
【０００３】
また、導電性ポリマーの耐水性を付与する方法として、スルホン酸基及び／又はカルボキシル基を有する水溶性導電性ポリマー、溶媒及びシランカップリング剤を含有する静電塗装用架橋性導電性プライマー組成物が知られている（例えば、特許文献３）。しかしながら、導電性フィラー、特に、白色導電性フィラーに対する耐水性効果についての示唆はなく、また、単に、シランカップリング剤、チタンカップリング剤、アルミニウムカップリング剤、ジルコアルミカップリング剤等のカップリング剤やシリコンオイルなどを、白色導電性フィラーを含む塗料中にブレンドしても耐水性の効果はない。
【０００４】
【特許文献１】特開２００４−２６２９８８号公報
【特許文献２】特開２００４−２１７８７２号公報
【特許文献３】特開２００３−０３９０１０号公報
【発明の開示】
【発明が解決しようとする課題】
【０００５】
本発明は、ポリオレフィン基材上で、良好な導電性に加えて、優れた付着性、耐水性を有する白色導電性プライマー塗料組成物、それを用いた塗装方法、及び該塗装方法により得られる塗装物品を提供するものである。
【課題を解決するための手段】
【０００６】
すなわち、本発明は、塩素化ポリオレフィン樹脂を含有する樹脂（Ａ）、カップリング剤で処理された白色導電性フィラーであって、カップリング剤の表面被覆率が１０〜９０％であるフィラー（Ｂ）、溶剤（Ｃ）からなり、樹脂（Ａ）の固形分１００質量部に対し、白色導電性フィラー（Ｂ）が１０〜１５０質量部である白色導電性プライマー塗料組成物を提供する。
また、本発明は、上記カップリング剤で処理された白色導電性フィラーが、シランカップリング剤、チタンカップリング剤、アルミニウムカップリング剤及びジルコアルミカップリング剤から選ばれた少なくとも１種のカップリング剤で処理された酸化スズ及び／又はアンチモンで被覆された酸化チタン又は繊維状チタン酸カリウムのいずれかである白色導電性プライマー塗料組成物を提供する。
【０００７】
また、本発明は、上記塩素化ポリオレフィンの塩素含有率が、５〜５０質量％であり、重量平均分子量が１０，０００〜１００，０００である白色導電性プライマー塗料組成物を提供する。
さらに、本発明は、上記の白色導電性プライマー塗料組成物の塗装方法、及び、その塗装方法により塗装された物品を提供する。
【発明の効果】
【０００８】
本発明のカップリング剤で表面処理を施した白色導電性フィラーを含有した白色導電性プライマー塗料組成物を用いることによって、ポリオレフィン基材上で、良好な導電性に加えて、優れた付着性、耐水性を有する塗膜を得ることができる。
【発明を実施するための最良の形態】
【０００９】
以下、本発明について詳細に説明する。
本発明の白色導電性プライマー塗料組成物に用いられる塩素化ポリオレフィン樹脂を含有する樹脂（Ａ）において、塩素化ポリオレフィン樹脂としては、例えば、塩素化ポリエチレン樹脂、塩素化ポリプロピレン樹脂、塩素化エチレン−プロピレン共重合体、塩素化エチレン−酢酸ビニル共重合体などを挙げることができる。
塩素化ポリオレフィン樹脂は、塩素含有率が５〜５０質量％であることが好ましく、より好ましくは、１５〜３５質量％であり、特に好ましくは、１８〜２５質量％である。塩素化ポリオレフィン樹脂の塩素含有率が５質量％未満の場合には、溶剤への溶解力が低下し、５０質量％を超える場合には、塗膜の耐溶剤性と耐候性が不良になるおそれがある。
塩素化ポリオレフィン樹脂の重量平均分子量は、１０，０００〜１００，０００であることが好ましい。より好ましくは、３０，０００〜８０，０００であり、特に好ましくは、５０，０００〜７０，０００である。重量平均分子量が、１０，０００未満の場合は、基材への付着性が劣り、１００，０００を超える場合は、塗料粘度が高くなり、塗装作業性に支障がでる。
また、本発明に用いる塩素化ポリオレフィン樹脂は、無水マレイン酸などの酸無水物を共重合させて、変性してもよい。
【００１０】
本発明の白色導電性プライマーに用いられる塩素化ポリオレフィン樹脂を含有する樹脂（Ａ）において、塩素化ポリオレフィン樹脂に加えて、例えば、非塩素化ポリオレフィン樹脂、メラミン樹脂、ブロック化イソシアネート樹脂、エポキシ樹脂等のその他の樹脂を併用することができる。
塩素化ポリオレフィン樹脂とその他の樹脂との樹脂固形分比は、１００／０〜５０／５０（質量部）が好ましい。その他の樹脂が、固形分比で５０質量部を超える場合には、基材との付着性が劣る。塩素化ポリオレフィン樹脂とその他の樹脂と固形分比は、より好ましい範囲は、９０／１０〜５５／４５であり、特に好ましい範囲は、８０／２０〜６０／４０である。
【００１１】
本発明の白色導電性プライマー塗料組成物において、カップリング剤で処理された白色導電性フィラー（Ｂ）は、導電性を有する白色のフィラーを、カップリング剤で表面処理したものである。表面処理に用いるカップリング剤は、シランカップリング剤、チタンカップリング剤、アルミニウムカップリング剤、ジルコアルミカップリング剤から選ばれた少なくとも１種であり、それらで表面処理を行なうことにより、白色導電性フィラーの導電性を維持しながら、フィラー自身の耐水性を向上させることができる。白色導電性プライマー層中では導電性フィラー同士が互いに接触して、塗膜面全体として導電性が付与される。
【００１２】
本発明に用いられるシランカップリング剤としては、γ−グリシドキシプロピルトリメトキシシラン、ビニルトリアセトキシシラン、メチルトリメトキシシラン、ビニルトリス（メトキシエトキシ）シラン、γ−クロロプロピルトリメトキシシラン、（３，３，３−トリフルオロプロピル）メチルジメトキシシラン、メチルトリエトキシシラン、ビニルトリアセトキシシラン、ビニルトリメトキシシラン等があげられる。
【００１３】
本発明に用いられるチタンカップリング剤としては、テトラ（２，２−ジアリルオキシメチル−１−ブチル）ビス（ジトリデシル）ホスファイトチタネート、テトラオクチルビス（ジトリデシルホスファイト）チタネート、イソプロピルトリイソステアロイルチタネート、イソプロピルトリデシルベンゼンスルホニルチタネート、イソプロピルトリオクタイノルチタネート、ジクミルフェニルオキシアセテートチタネート等があげられる。
【００１４】
本発明に用いられるアルミニウムカップリング剤としては、アセトアルコシキアルミニウムジイソプロピレート等があげられる。
【００１５】
本発明に用いられるジルコアルミカップリング剤としては、キャブドンケミカル社製のキャブコモッドＭ、キャブコモッドＭＰＧ、キャブコモッドＭＰＭ等があげられる。
白色導電性フィラーとしては、酸化スズ及び／又はアンチモンで被覆された酸化チタン又は繊維状チタン酸カリウムのいずれかが好ましい。
【００１６】
白色導電性フィラーに、カップリング剤で表面処理を行う場合、フィラーの表面全体をカップリング剤で被覆させてしまうと、導電性は発現せず、また処理量が、極端に少ないと耐水性が向上しない。
カップリング剤は、理論値として表面被覆率が１０〜９０％になるようにカップリング剤を加え、好ましくは被覆率が３０〜８５％なるように、さらに好ましくは５０〜８０％になるよう加えることが望ましい。
処理に必要なカップリング剤量は、目標とする表面被覆率から、以下の式により算出することができる。
カップリング剤量（ｇ）＝{フィラー（ｇ）×フィラーの比表面積（ｍ２／ｇ）／カップリング剤の最小被覆面積（ｇ／ｍ２）}×表面被覆率
【００１７】
本発明に用いられる白色導電性フィラーのカップリング剤による表面処理方法としては、例えば、特開平５−３０３２３８号公報に記載されているような公知の方法を用いることができる。例えば、カップリング剤を溶解した溶液に、導電性フィラーを分散させ、一定温度で一定時間撹拌混合後、フィラーを濾過等の手段で分離除去し、乾燥する方法（溶液浸漬法）や、カップリング剤を溶解した溶液を、導電性フィラーに噴霧し乾燥する方法（噴霧乾燥法）などを用いることができる。
溶液浸漬法において、表面処理に用いられる溶剤としては、シクロヘキサン、メチルアルコール、エチルアルコール、トルエン、イソプロピルアルコール、アセトン、ベンゼン等カップリング剤に対して不活性であり、乾燥除去しやすいものであれば、特に限定されない。
また、表面処理温度は、使用する溶剤やカップリング剤により異なるが、１０〜８０℃が好ましい。８０℃より高いと溶剤が蒸発してしまい、表面処理を行うことができず、また１０℃より低いと、表面処理が十分に行えない。
また、表面処理時間は、０．０１〜１２時間が好ましいが、より好ましくは０．５〜５時間である。０．０１時間より短いと、表面処理が十分に行えない。また１２時間より長いと溶剤が蒸発してしまい表面処理が行えなくなる。
【００１８】
噴霧乾燥法においては、溶液浸漬法で使用する同種類の溶剤を使用することができるが、カップリング剤の使用量の範囲内で、溶液浸漬法で使用する濃度の半分程度の低い濃度の溶液を使用することができる以外は、溶液浸漬法と同様の条件を適用することができる。
【００１９】
本発明の白色導電性プライマー塗料組成物に用いられる溶剤（Ｃ）としては、トルエン、キシレンなどの芳香族炭化水素系溶剤等、アセトン、メチルエチルケトンなどのケトン系溶剤、酢酸エチル、酢酸ブチルなどのエステル系溶剤、ブチルセロソルブなどのエーテル系溶剤、又はこれらの２種以上の混合物などの有機溶剤があげられる。溶剤の量は、塗料の粘度が塗装できる適当な範囲になるように選定すればよい。
【００２０】
本発明の白色導電性プライマー塗料組成物を、ポリオレフィン基材に塗装することにより、良好な導電性に加えて、優れた付着性と耐水性を有することができる。
本発明のプライマー塗料組成物を塗装するポリオレフィン基材を構成する成分としては、例えば、ポリプロピレン樹脂や、ポリプロピレン樹脂系アロイ材が挙げられる。ポリプロピレン樹脂系アロイ材とは、ポリプロピレン樹脂と、１種以上のポリマーが物理的に混合された複合材料であり、総合的な実用性能に相乗効果を有する材料として知られている。
ポリオレフィン基材が、可塑剤を含有する場合に、本発明の特徴が特に発揮される。また、ポリオレフィン基材には、用途に応じた特性を満足するように、例えば、紫外線吸収剤や、酸化防止剤、離型剤、帯電防止剤、着色剤、難燃剤、ガラス繊維などの繊維強化剤、無機充填剤等を１種又は２種以上含有することができる。
ポリオレフィン基材の形状は、フィルム、シート、板、立体など種々の形状が挙げられる。
【００２１】
本発明において、導電性プライマー塗料組成物の塗装方法に特に制限はなく、例えば、エアースプレー塗装、エアレススプレー塗装、低圧霧化スプレー塗装（ＨＶＬＰ）などにより塗装することができる。塗膜の厚さにも特に制限はないが、塗膜に導電性を発揮させるためには、硬化塗膜厚が５〜１５μｍであることが好ましい。
【００２２】
本発明の白色導電性プライマー塗料組成物を塗装して得られる塗膜の上に、上塗り塗料を塗装することができる。塗装する上塗り塗料は、ソリッドカラー塗料であっても、また、メタリックベースコート塗料とクリヤー塗料との組合せであってもよいが、上塗り塗料は淡彩色であることが好ましい。
ソリッドカラー塗料用として用いられる樹脂は、ポリウレタン樹脂系塗料が一般的に用いられるが、素材を変形させない温度で硬化が可能なものであれば、アクリル−メラミン樹脂系塗料などのその他の熱硬化性型樹脂組成物であってもよい。
また、ソリッドカラー塗料用の顔料としては、酸化チタン、カーボンブラック、黄鉛、黄土、黄色酸化鉄、ハンザエロー、ピグメントエロー、クロムオレンジ、クロムバーミリオン、パーマネントオレンジ、アンバー、パーマネントレッド、ブリリアントカーミン、ファストバイオレット、メチルバイオレットレーキ、群青、紺青、コバルトブルー、フタロシアニンブルー、ピグメントグリーン、ナフトールグリーンなどがあり、ソリッドカラー塗料には、必要に応じて、各種の添加剤を用いることができる。
【００２３】
メタリックベースコート塗料及びクリヤー塗料用として用いられる樹脂は、ソリッドカラー塗料と同様、ポリウレタン樹脂系塗料が一般的に用いられる。
また、メタリックベースコート塗料に用いられる光輝性顔料としては、アルミニウムフレーク、蒸着アルミニウム、酸化アルミニウム、及び、光干渉性顔料として知られているフレーク状のマイカ、酸化チタン被覆マイカ、酸化鉄被覆マイカなどがあり、メタリックベースコート塗料には、必要に応じて、各種の添加剤を用いることができる。
メタリックベースコート塗料とクリヤー塗料を、順次ウェットオンウェットで塗装することにより、塗膜の意匠性、仕上がり外観、耐候性、耐薬品性、耐水性、耐湿性などをより一層向上することができる。
これらの上塗り塗料の塗装方法に特に制限はなく、例えば、エアースプレー塗装、エアレススプレー塗装、静電塗装などにより塗装することができるが、本発明の白色導電性プライマー塗料を用いた場合には、静電塗装を用いることが好ましい。上塗り塗膜の厚さにも特に制限はないが、硬化塗膜厚が、ソリッドカラーの場合には、２０〜６０μｍ、メタリックベースベースコートの場合には、１０〜３０μｍ、クリヤーコートの場合には、１５〜５０μｍであることが好ましい。
【００２４】
これらの上塗り塗料は、常温で塗膜を硬化乾燥させることもできる。しかし、塗膜を十分に硬化させるためには、硬化温度７０〜１５０℃に加熱することが好ましい。硬化温度が７０℃未満であると、硬化が十分に進まないおそれがある。硬化温度が１５０℃を超えると、素材の変形や塗膜の黄変、塗膜が固く脆くなるなどの塗膜物性低下を招くおそれがある。硬化時間は、硬化温度により変化し、硬化温度７０〜１５０℃では、３０〜６０分が適当である。
【実施例】
【００２５】
以下に、実施例を挙げて本発明をさらに詳細に説明するが、本発明はこれらの実施例によりなんら限定されるものではない。
なお、実施例及び比較例において、評価は下記の方法にて行った。
≪試験方法および評価≫
（導電性）
導電性の測定法を、図１を用いて説明する。長さが約１５ｃｍのプラスチック基材の両端の各々に、市販のアルミニウムテープを巻き付け、測定器の端子間距離が１０ｃｍになるように、両端のアルミニウムテープ上に予め印を付けておく（Ａ）。次に、アルミニウムテープの上から、基材との境を約３〜５ｍｍ残して、マスキングテープを巻き付けた後（Ｂ）、導電性プライマー塗料をエアースプレーにて塗装する（Ｃ）。塗装直後、マスキングテープを速やかに剥がし、両端のアルミニウムテープ部分の予め付けておいた印の上に、共立電気計器（株）製「３レンジ絶縁抵抗計  モデル  ３３０１」の端子を取り付け、塗装後１分後の抵抗値を測定する（Ｄ）。単位は、「×１０6Ω」である。
導電性の評価は、次のようにした。
○・・・抵抗値  １００×１０6Ω未満
△・・・抵抗値  １００×１０6Ω以上、２，０００×１０6Ω未満
×・・・抵抗値  ２，０００×１０6Ω以上
【００２６】
（素材との付着性）
上塗り塗装された塗膜に、２ｍｍ間隔の１００マスが得られるように、カッターナイフで縦横１１本の切れ目を入れ、セロハンテープにて剥離の状態を、次のように評価する。
○・・・塗膜のハガレがない状態（碁盤目表記では  １００／１００）
△・・・塗膜の一部にハガレがある状態（碁盤目表記では  ８５〜９９／１００）
×・・・塗膜の殆どにハガレがある状態（碁盤目表記では  ０〜８４／１００）
【００２７】
（耐湿性）
上塗り塗装された塗装板を、５０℃、湿度９５％の恒温恒湿槽内に入れ、２４０時間放置する。放置後、塗装板を取り出し、塗膜の外観異常や、ふくれの程度を調べる。また、取り出してから２４時間後に上記と同様の方法で、耐湿試験後の付着性の試験を行い、剥離の状態を次のように評価する。
○・・・塗膜に異常がない状態
△・・・塗膜にチカチカや、僅かに外観異常がある状態
×・・・塗膜にふくれや著しい外観異常がある状態
【００２８】
≪カップリング処理白色導電性フィラーの製造例≫
カップリング処理白色導電性フィラー（１）の製造
エチルアルコール２５０ｍｌ中にシランカップリング剤ビニルトリエトキシシランＫＢＥ１００３（信越化学工業（株）製、商品名、最小被覆面積４１０ｍ２／ｇ）２．６質量部を混合し、ＴＫホモジナイザー（特殊機工業社製）で約１０分間撹拌して均一に分散させた。得られた分散液に白色導電性フィラーＦＴ１０００（石原産業、比表面積１５ｍ２／ｇ）１００質量部を投入し、ゆっくりと１時間撹拌した。その後、減圧濾過器で濾過し、５０〜６０℃で３時間熱風乾燥し、５０〜６０℃で５時間真空乾燥した後、ＴＫホモジナイザーにより、２０００ｒｐｍで５分間分散し、本発明によるカップリング処理白色導電性フィラー（１）を得た。白色導電性フィラーのシランカップリング剤被覆率は、７０％であった。
【００２９】
カップリング処理白色導電性フィラー（２）〜（５）の製造
シランカップリング剤ビニルトリエトキシシランＫＢＥ１００３の量を０．４質量部、３．３質量部、０．２質量部、３．５質量部に置き換えた以外は、上記の製造例１と同様の方法で製造を行い、それぞれカップリング処理白色導電性フィラー（２）、（３）、（４）、（５）を得た。各々の白色導電性フィラーのシランカップリング剤被覆率は、１０％、９０％、５％、９５％であった。
【００３０】
カップリング処理白色導電性フィラー（６）の製造
シランカップリング剤をγ-アミノプロピルトリエトキシシランＫＢＭ９０３（信越化学工業（株）製、商品名、最小被覆面積４３６ｍ２／ｇ）２．４質量部に置き換えた以外は上記の製造例１と同様の方法で製造を行い、カップリング処理白色導電性フィラー（６）を得た。白色導電性フィラーのカップリング剤の被覆率は、７０％であった。
【００３１】
カップリング処理白色導電性フィラー（７）の製造
シランカップリング剤をγ-グリシドキシプロピルトリエトキシシランＫＢＭ４０３（信越化学工業（株）製、商品名、最小被覆面積２８０ｍ２／ｇ）３．７５質量部に置き換えた以外は上記の製造例１と同様の方法で製造を行い、カップリング処理白色導電性フィラー（７）を得た。白色導電性フィラーのカップリング剤の被覆率は、７０％であった。
【００３２】
カップリング処理白色導電性フィラー（８）の製造
白色導電性フィラーをＦＴ３０００（石原産業（株）製、商品名、比表面積５ｍ２／ｇ）１００質量部、シランカップリング剤ビニルトリエトキシシランＫＢＥ１００３の量を０．９質量部に置き換えた以外は上記の製造例１と同様の方法で製造を行い、カップリング処理白色導電性フィラー（８）を得た。白色導電性フィラーのカップリング剤の被覆率は、７０％であった。
【００３３】
カップリング処理白色導電性フィラー（９）の製造
白色導電性フィラーをＷＫ６００（大塚化学（株）製、商品名、比表面積２５ｍ２／ｇ）１００質量部、シランカップリング剤ビニルトリエトキシシランＫＢＥ１００３の量を４．３質量部に置き換えた以外は上記の製造例１と同様の方法で製造を行い、カップリング処理白色導電性フィラー（９）を得た。白色導電性フィラーのカップリング剤の被覆率は、７０％であった。
【００３４】
≪白色導電性プライマー塗料組成物の製造≫
実施例１
分散容器に、塩素化ポリプロピレン樹脂溶液  ハードレンＣＹ９１２２（東洋化成工業（株）製、商品名；無水マレイン酸変性塩素化ポリプロピレン樹脂、塩素含有率２２％、重量平均分子量５０，０００〜６０，０００、加熱残分２０％）５００質量部と、カップリング処理白色導電性フィラー（１）１００質量部とを入れ、ガラスビーズにて、粒度が１５μｍ以下になるまで、分散する。目的の粒度になったら、分散を止めて取り出し、白色導電性プライマー塗料組成物を得た。表１（表１、表２）に、樹脂原料、及びカップリング処理された白色導電性フィラーの配合率を固形分換算にて示した。
【００３５】
実施例２〜７
カップリング処理白色導電性フィラーを、（２）、（３）及び（６）〜（９）に置き換えた以外は、実施例１と同様にして、表１（表１、表２）に示した組合せの白色導電性プライマー塗料組成物を得た。
【００３６】
実施例８
分散容器に、塩素化ポリプロピレン樹脂溶液ハードレンＣＹ９１２２（東洋化成工業（株）製、商品名；無水マレイン酸変性塩素化ポリプロピレン樹脂、塩素含有率２２％、重量平均分子量５０，０００〜６０，０００、加熱残分２０％）４００質量部と、カップリング処理白色導電性フィラー（１）８０質量部とを入れ、ガラスビーズにて、粒度が１５μｍ以下になるまで、分散する。取り出した分散ベースに、ブロック化イソシアネート「デスモジュールＢＬ３１５７（住化バイエルウレタン（株）製；オキシムでブロックされたＨＤＩイソシアヌレート、含有ＮＣＯ１１．２％、加熱残分７５％）」２６．６質量部を少量ずつ攪拌しながら加え、さらに充分攪拌して、表１（表１、表２）に示した組合せの白色導電性プライマー塗料組成物を得た。
【００３７】
実施例９
ブロック化イソシアネート２６．６質量部（固形分で２０質量部）をエポキシ樹脂「エピコート＃８２８（ジャパンエポキシレジン（株）製、商品名、ビスフェノールＡ型液状エポキシ樹脂、エポキシ当量１９０、加熱残分１００％）」２０質量部に置き換えた以外は、実施例８と同様にして、表１（表１、表２）に示した組合せの白色導電性プライマー塗料組成物９を得た。
【００３８】
実施例１０及び１１
塩素化ポリプロピレン樹脂溶液をスーパークロン８４２ＬＭ（日本製紙ケミカル（株）製、商品名；無水マレイン酸変性塩素化ポリプロピレン樹脂、塩素含有率２０％、重量平均分子量５０，０００〜６０，０００、加熱残分２０％）、スーパークロン８９２Ｌ  （日本製紙ケミカル（株）製、商品名；無水マレイン酸変性塩素化ポリプロピレン樹脂、塩素含有率２２％、重量平均分子量６０，０００〜７０，０００、加熱残分２０％）置き換えた以外は、実施例１と同様にして、表１（表１、表２）に示した組合せの白色導電性プライマー塗料組成物を得た。
【００３９】
比較例１及び２
カップリング処理白色導電性フィラーを、（４）及び（５）に置き換えた以外は、実施例１と同様にして、表１（表１、表２）に示した組合せの白色導電性プライマー塗料組成物を得た。
【００４０】
比較例３
カップリング処理白色導電性フィラー（１）の替わりに白色導電性フィラーＦＴ１０００を用いた以外は、実施例１と同様の方法で分散を行ない、取り出した分散ベースに、シランカップリング剤ビニルトリエトキシシランＫＢＥ１００３を２．６質量部加え、充分攪拌して、表１（表１、表２）に示した組合せの白色導電性プライマー塗料組成物を得た。
【００４１】
比較例４
カップリング処理白色導電性フィラー（１）の替わりに白色導電性フィラーＦＴ１０００を用いた以外は、実施例１と同様の方法で分散を行ない、表１（表１、表２）に示した組合せの白色導電性プライマー塗料組成物を得た。
【００４２】
≪塗膜の評価≫
日本ポリケム製ポリプロピレン「ＰＸ０１Ａ」（７０ｍｍ×１５０ｍｍ×３ｍｍ）を３枚用意し、それぞれ、イソプロピルアルコールにて表面をワイプし、被塗物に付着した汚れやゴミを除去した。次にポリプロピレン板の１枚には、導電性の試験方法で記載した方法で、アルミニウムテープとマスキングテープを巻き付けた。キシレンにて、フォードカップ＃４、２０℃の条件で１１秒になるよう粘度を調整した、実施例１〜１１及び比較例１〜４で得た導電性プライマー塗料組成物をエアースプレーにて乾燥塗膜厚が６〜８μｍになるよう塗装した。試験片をすぐに、アルミニウムテープを剥がして塗装後の導電性を測定した。結果を表１（表１、表２）に示した。
残りの２枚には、アルミニウムテープとマスキングテープを巻き付けない以外は、上記と同様にして、実施例１〜１１及び比較例１〜４で得た導電性プライマー塗料組成物を塗装し、室温にて２分間放置した。次いで、アクリル樹脂系ベースコート塗料「プライマックＮｏ．５６００ホワイトソリッド（日本油脂ＢＡＳＦコーティングス（株）製、白色塗料）」を乾燥塗膜厚が１５μｍになるように静電塗装をし、次に、ウェットオンウェットにて、アクリル樹脂系クリヤー塗料「プライマックＮｏ．５９００クリヤー（日本油脂ＢＡＳＦコーティングス（株）製、クリヤー塗料）を乾燥塗膜厚が３０μｍになるように静電塗装を行い、乾燥機にて２０分間１２０℃の温度をキープして塗装試験板を得た。これらの試験板を用いて、素材との付着性と耐湿性の試験を行った。結果を表１（表１、表２）に示した。
【００４３】
【表１】
2006232884.tif 000002
【００４４】
【表２】
2006232884.tif 000003
【００４５】
なお、表１に略号で示した原料は次のとおりである。
Ａ−１：ハードレンＣＹ９１２２（東洋化成工業（株）製、商品名；無水マレイン酸変性塩素化ポリプロピレン樹脂、塩素含有率２２％、重量平均分子量５０，０００〜６０，０００、加熱残分２０％）
Ａ−２：スーパークロン８４２ＬＭ（日本製紙ケミカル（株）製、商品名；無水マレイン酸変性塩素化ポリプロピレン樹脂、塩素含有率２０％、重量平均分子量５０，０００〜６０，０００、加熱残分２０％）
Ａ−３：スーパークロン８９２Ｌ（日本製紙ケミカル（株）製、商品名；無水マレイン酸変性塩素化ポリプロピレン樹脂、塩素含有率２２％、重量平均分子量６０，０００〜７０，０００、加熱残分２０％）
Ｂ−１：デスモジュールＢＬ３１７５（住化バイエルウレタン（株）製、商品名；オキシムでブロックされたＨＤＩイソシアヌレート、含有ＮＣＯ１１．２％、加熱残分７５％）
Ｃ−１：エピコート＃８２８（ジャパンエポキシレジン（株）製、商品名；ビスフェノールＡ型液状エポキシ樹脂、エポキシ当量１９０、加熱残分１００％）
Ｄ−１：白色導電性フィラーＦＴ１０００（石原産業（株）製、商品名、針状形状、ルチル型結晶形、比表面積１５ｍ２／ｇ）
Ｅ−１：シランカップリング剤ビニルトリエトキシシランＫＢＥ１００３（信越化学工業（株）製、商品名、最小被覆面積４１０ｍ２／ｇ）
【図面の簡単な説明】
【００４６】
【図１】基材上の導電性プライマー塗膜の導電性を測定する方法を示す図である。
【符号の説明】
【００４７】
１      ポリオレフィン基材
４      導電性プライマー塗膜
５      導電性測定器
２０、２１      アルミニウムテープ
３０、３１      マスキングテープ
５０、５１      端子
【図１】
2006232884.tif 000004